(57)【特許請求の範囲】
【請求項１】
エポキシ基とカルボキシル基とを有する（メタ）アクリル系重合体を主成分とする樹脂である内部架橋性樹脂（Ａ）、及び難燃剤（Ｂ）を含有し、
上記内部架橋性樹脂（Ａ）１００重量部に対する上記難燃剤（Ｂ）の含有量は、３０重量部以上、２００重量部以下であり、
上記カルボキシル基は、その少なくとも一部が有機アミン化合物で中和された遅燃性樹脂組成物。
【請求項２】
上記内部架橋性樹脂のカルボキシル基は、（メタ）アクリル酸、イタコン酸、マレイン酸又は無水マレイン酸由来のカルボキシル基である請求項１に記載の遅燃性樹脂組成物。
【請求項３】
上記内部架橋性樹脂が、（メタ）アクリル系単量体、エポキシ基含有単量体、カルボキシル基含有単量体及びニトリル基含有単量体を含有する単量体群を共重合して得られたものであり、
上記（メタ）アクリル系単量体は、（メタ）アクリル酸メチル、（メタ）アクリル酸エチル、（メタ）アクリル酸ｎ−ブチル、（メタ）アクリル酸イソブチル、（メタ）アクリル酸２−エチルヘキシル、（メタ）アクリル酸ｎ−オクチル、（メタ）アクリル酸イソノニル、（メタ）アクリル酸ラウリル、及び（メタ）アクリル酸ステアリルからなる群から選ばれる少なくとも１種であり、
上記の４つの単量体の組成比が、重量比で、（メタ）アクリル系単量体／エポキシ基含有単量体／カルボキシル基含有単量体／ニトリル基含有単量体＝５０〜９２．５／１．５〜１５／１〜１０／５〜２５（これら４つの単量体の合計を１００とする）の範囲内である請求項１に記載の遅燃性樹脂組成物。
【請求項４】
上記内部架橋性樹脂（Ａ）、及び難燃剤（Ｂ）は、いずれも水性媒体中に分散されたものである請求項１乃至３のいずれかに記載の遅燃性樹脂組成物。
【発明の詳細な説明】
【技術分野】
【０００１】
この発明は、自動車等の内装材に用いられるバッキング材に用いられる遅燃性樹脂組成物に関する。
【背景技術】
【０００２】
近年の自動車の増加や住宅の密集化に伴い、それらの火災に対する対策は重要となっている。特に、自動車や家屋の内装材の難燃化については、種々の方法が検討されている。例えば、自動車の内装用に使用される繊維製品の難燃化の方法として、繊維製品の補強剤として使用されるバッキング材に、塩化ビニル系、塩化ビニリデン系等のハロゲン含有の難燃性共重合体エマルジョンを用いる方法や、通常の合成ゴム系、アクリル系、アクリル−スチレン系、エチレン−酢酸ビニル系などの共重合体エマルジョン、及びこれらのブレンド物に難燃剤を配合し、それを繊維製品に塗布・含浸したり、それらを含むシートを裏地材として用いる方法等が知られている。この難燃剤としては、液状又は粉末状のリン酸エステル系、ハロゲン化リン酸エステル系、ハロゲン化合物系などの有機難燃剤、アンチモン系、アルミニウム系、ほう素系などの無機難燃剤等が知られている。
【０００３】
しかし、上記難燃性を付与する方法のうち、ハロゲン含有難燃性共重合体エマルジョンやハロゲン系難燃剤を用いる場合、火災時あるいは焼却・熱回収等の燃焼時にハロゲンガスやハロゲン化水素ガス等の有害ガスを発生させ、また、大気汚染や焼却炉の劣化を招く等の問題点を有する。
【０００４】
さらに、平時においても、ハロゲン含有難燃性共重合体エマルジョンやハロゲン系難燃剤が自動車の内装材に用いられている場合、含有しているハロゲン化合物の分解等によって発生するハロゲン化水素が、自動車のシート等の緩衝材に用いられるウレタンフォーム中のアミン類と反応し、発生する反応生成物が窓ガラスを曇らせる（フォギング）という問題点も有する。
【０００５】
また、上記の難燃剤は、その強い難燃付与性のため、火災時、繊維製品やバッキング材が不完全燃焼し、却って一酸化炭素の発生量を増加させることが知られている。さらに、ハロゲン系以外の難燃剤として用いられる、一般的なリン系難燃剤も、揮散して窓ガラスを曇らせるという問題点がある。
【０００６】
上記の問題点に対し、特許文献１に、エチレン系重合体エマルジョンとエポキシ系樹脂とからなる二液型の遅燃性樹脂組成物が記載されている。この樹脂組成物は、遅燃性を有するので、火がついても、火元からの脱出時間を十分に確保でき、また、燃焼時、ハロゲン系のガスや一酸化炭素の発生量が少ないという特徴を有する。また、平時、揮散ガスによるガラスのフォギングも生じにくいという特徴を有する。
【０００７】
【特許文献１】特開平１０−２３７７６４号公報
【発明の開示】
【発明が解決しようとする課題】
【０００８】
しかしながら、上記特許文献１に記載の樹脂組成物は、二液型なので、使用する直前に混合しなければならない等、取扱いに不便さがある。また、十分な遅燃性を有さない等の問題点を有する。
【０００９】
そこでこの発明は、十分なポットライフを有する、一液型のバッキング材用遅燃性樹脂組成物を得ることを課題とする。
【課題を解決するための手段】
【００１０】
この発明は、エポキシ基とカルボキシル基とを有する内部架橋性樹脂、又はカルボキシル基含有架橋性樹脂と架橋剤との混合物からなる架橋性樹脂（Ａ）、及び難燃剤（Ｂ）を含有し、上記架橋性樹脂（Ａ）１００重量部に対する上記難燃剤（Ｂ）の含有量は、３０重量部以上、２００重量部以下であり、上記カルボキシル基は、その少なくとも一部が有機アミン化合物で中和された遅燃性樹脂組成物を用いることにより、上記課題を解決したのである。
【発明の効果】
【００１１】
難燃剤（Ｂ）の使用量を一定範囲内とするので、遅燃効果を発生することができる。さらに、中和剤としてアミン化合物を用いるので、燃焼時の架橋を促進し、溶融樹脂の液ダレを防止できる。
【００１２】
また、内部架橋性樹脂又はカルボキシル基含有架橋性樹脂と架橋剤との混合物を用いるので、樹脂組成物中に架橋部位が生じやすく、遅燃性の向上に寄与する。さらに、燃焼時に炭化を促進し、燃焼伝播を遅延させることができる。
【発明を実施するための最良の形態】
【００１３】
以下、この発明について詳細に説明する。
この発明にかかる遅燃性樹脂組成物は、架橋性樹脂（Ａ）及び難燃剤（Ｂ）を含有する組成物である。
【００１４】
上記架橋性樹脂（Ａ）は、加熱されることにより架橋反応を生じ得る樹脂をいい、架橋性を有する官能基、例えばエポキシ基等と、この架橋性を有する官能基と反応性を有する官能基、例えばカルボキシル基等を樹脂内部に有する内部架橋性樹脂（以下、単に「内部架橋性樹脂」と称する。）や、架橋剤と反応性を有する官能基、例えばカルボキシル基を含有するカルボキシル基含有架橋性樹脂と、架橋剤との混合物（以下、「架橋剤・樹脂混合物」と称する。）等があげられる。
【００１５】
上記内部架橋性樹脂は、カルボキシル基及びエポキシ基を有する。このカルボキシル基やエポキシ基は、カルボキシル基含有単量体やエポキシ基含有単量体を用い、重合することにより、樹脂にカルボキシル基及びエポキシ基を含有させることができる。
【００１６】
上記内部架橋性樹脂としては、（メタ）アクリル系単量体を重合して得られる（メタ）アクリル系重合体を主成分とする樹脂をあげることができる。このような（メタ）アクリル系単量体のうち、カルボキシル基及びエポキシ基を有さない単量体としては、例えば、（メタ）アクリル酸メチル、（メタ）アクリル酸エチル、（メタ）アクリル酸ｎ−ブチル、（メタ）アクリル酸イソブチル、（メタ）アクリル酸２−エチルヘキシル、（メタ）アクリル酸ｎ−オクチル、（メタ）アクリル酸イソノニル、（メタ）アクリル酸ラウリル、（メタ）アクリル酸ステアリル等のアルコール残基が炭化水素系基である（メタ）アクリル系単量体があげられる。
【００１７】
また、上記（メタ）アクリル系単量体と共重合可能な上記カルボキシル基含有単量体としては、（メタ）アクリル酸、イタコン酸、マレイン酸、無水マレイン酸等があげられる。したがって、これらの単量体は、上記内部架橋性樹脂のカルボキシル基を形成する単量体単位となる。
【００１８】
さらに、上記（メタ）アクリル系単量体と共重合可能な上記エポキシ基含有単量体としては、（メタ）アクリル酸グリシジル等があげられる。
【００１９】
上記カルボキシル基含有単量体の使用量は、上記内部架橋性樹脂を構成する単量体全体に対して、０．５重量％以上が好ましく、１重量％以上がより好ましい。一方、上記カルボキシル基含有単量体の使用量の上限は、１０重量％が好ましく、５重量％がより好ましい。０．５重量％より少ないと、エマルジョンの安定性が低下し、また架橋性も不足することがある。更に、難燃剤との混和性も悪化することがある。一方、１０重量％より多いと、重合反応性が悪化することがある。
【００２０】
上記エポキシ基含有単量体の使用量は、上記内部架橋性樹脂を構成する単量体全体に対して、１重量％以上が好ましく、３重量％以上がより好ましい。一方、上記エポキシ基含有単量体の使用量の上限は、１５重量％が好ましく、１０重量％がより好ましい。１重量％より少ないと、架橋性が不足する傾向となる。一方、１５重量％より多いと、重合時の乳化安定性が不足する傾向となる。
【００２１】
特に、単量体群として、上記の炭化水素系基の（メタ）アクリル系単量体、エポキシ基含有単量体、カルボキシル基含有単量体及びニトリル基含有単量体を用いる場合、これらの組成比は、重量比で、（メタ）アクリル系単量体／エポキシ基含有単量体／カルボキシル基含有単量体／ニトリル基含有単量体＝５０〜９２．５／１．５〜１５／１〜１０／５〜２５（これら４つの単量体の合計を１００とする）の範囲内とするのが好ましく、６５〜８８．５／３〜１０／１．５〜５／７〜２０（これら４つの単量体の合計を１００とする）の範囲内とするのがより好ましい。
【００２２】
上記内部架橋性樹脂は、上記の（メタ）アクリル系単量体、カルボキシル基含有単量体、エポキシ基含有単量体の各所定量を、水等の水性媒体中、乳化剤及び重合開始剤の存在下、所定温度で乳化重合することにより、水性媒体中に分散した乳化重合体として得ることができる。
【００２３】
乳化重合の条件としては、特に限定されるものではなく、例えば、４０〜９０℃の温度、かつ常圧下で行う方法があげられる。重合開始剤としては、アゾ系化合物、過酸化物、パーオキシエステル類、パーオキシジカーボネート類、あるいはこれらの酸化性化合物と、還元性化合物とを組み合わせたレドックス開始剤等のラジカル重合開始剤が一般的である。
【００２４】
上記架橋剤・樹脂混合物を構成するカルボキシル基含有架橋性樹脂は、樹脂中にカルボキシル基を有し、上記架橋剤と反応し、架橋反応を生じる樹脂である。このようなカルボキシル基含有架橋性樹脂としては、カルボキシル基含有単量体を含む単量体群を上記と同様にして共重合することにより得ることができる。
【００２５】
この単量体群を構成する各単量体としては、カルボキシル基含有単量体以外に、（メタ）アクリル系単量体（特に、アルコール残基が炭化水素系基の（メタ）アクリル系単量体）、酢酸ビニル等のビニル系単量体、スチレン等の芳香族ビニル単量体、ニトリル基含有単量体等をあげることができる。
【００２６】
上記のアルコール残基が炭化水素系基の（メタ）アクリル系単量体、カルボキシル基含有単量体としては、上記の内部架橋性樹脂で使用されるアルコール残基が炭化水素系基の（メタ）アクリル系単量体、（メタ）アクリル系のカルボキシル基含有単量体と同様のものを用いることができる。また、上記ニトリル基含有単量体としては、（メタ）アクリロニトリル等があげられる。
【００２７】
上記のカルボキシル基含有架橋性樹脂は、上記内部架橋性樹脂と同様の方法で製造することができる。
【００２８】
上記の内部架橋性樹脂又はカルボキシル基含有架橋性樹脂が含有するカルボキシル基は、その少なくとも一部を有機アミン化合物で中和しておくことが好ましい。有機アミン化合物で中和することにより、得られる遅燃性樹脂組成物が燃焼したとき、架橋反応が促進されるためか、遅燃効果が増大する。
【００２９】
このような有機アミンとしては、モノエタノールアミン、ジエタノールアミン、トリエタノールアミン、モノエチルアミン、ジエチルアミン、トリメチルアミン、ジメチルアミノエタノール、２−メチル−２−アミノ−１−プロパノール等があげられる。
【００３０】
上記有機アミン化合物の使用量は、上記の内部架橋性樹脂又はカルボキシル基含有架橋性樹脂１００重量部に対し、１重量部以上が好ましく、２重量部以上がより好ましい。また、上記有機アミン化合物の使用量の上限は、１５重量部が好ましく、１０重量部がより好ましい。１重量部より少ないと、添加による効果が不十分となる傾向となる。一方、１５重量部より多くてもよいが、添加量の増加に見合う効果の増大が得られず、経済的でない。
【００３１】
上記架橋剤・樹脂混合物を構成する架橋剤としては、例えば、酸化亜鉛の水溶液又は水分散液、イソシアネート類の水溶液又は水分散液、メラミン−ホルムアルデヒド樹脂の水溶液又は水分散液、及びオキサゾリン基を含む化合物若しくはその水溶液又は水分散液等があげられる。
【００３２】
上記イソシアネート類としては、例えば、２，４−トリレンジイソシアネート、２，６−トリレンジイソシアネート、４，４’−ジフェニルメタンジイソシアネート、ヘキサメチレンジイソシアネート、キシリレンジイソシアネート、イソホロンジイソシアネート等のイソシアネートや、その二量体若しくは三量体、又はこれらと多価アルコール類との付加物があげられる。
【００３３】
上記架橋剤の使用量は、上記カルボキシル基含有架橋性樹脂１００重量部に対し、１重量部以上が好ましく、２重量部以上がより好ましい。一方、上記架橋剤の使用量の上限は、１０重量部が好ましく、８重量部がより好ましい。１重量部より少ないと、架橋が不足して、遅燃効果が不十分となる傾向がある。一方、１０重量部を超えて多く用いても、架橋結合を形成するための官能基（カルボキシル基）の当量を超えてしまい、架橋効果が飽和し、添加量増加に見合う効果の増大が得られない。
【００３４】
上記難燃剤（Ｂ）とは、対象物に難燃性を付与するための添加物であり、本願発明においては、遅燃性を付与するために添加する。この難燃剤（Ｂ）としては、例えば、アンチモン系化合物、ほう素系化合物、アルミニウム系化合物、マグネシウム系化合物、ジルコニウム系化合物等があげられ、具体的には、ポリリン酸アンモニウム、水溶性リン酸アンモニウム、リン酸エステル類等の非ハロゲン系リン系化合物や、（ポリ）水酸化アルミニウム、（ポリ）水酸化マグネシウム等の金属水酸化物等を例示できる。
【００３５】
上記遅燃性樹脂組成物は、架橋性樹脂（Ａ）及び難燃剤（Ｂ）を含有するが、これらの混合比は、上記架橋性樹脂（Ａ）１００重量部に対し、上記難燃剤（Ｂ）が３０重量部以上含有するものであり、４０重量部以上含有するのが好ましい。また、含有量の上限は、２００重量部であり、１５０重量部が好ましい。３０重量部未満だと、遅燃性の効果を十分に発揮できない傾向がある。一方、２００重量部より多いと、遅燃性でなく、難燃化の効果が生じて、不完全燃焼が起きやすくなり、燃焼時に一酸化炭素発生量の増大等の懸念が生じる。
【００３６】
なお、遅燃性とは、ＪＩＳ  Ｄ  １２０１−１９７７の「自動車室内用有機資材の燃焼性試験方法」において燃焼性区分として用いられている「遅燃性」を意味する。すなわち、無風の大気中でいったん着火した資材が着火源を取り去った後も１００ｍｍ／分以下の燃焼速度でゆっくりと燃え続ける性質をいう。このＪＩＳ  Ｄ  １２０１−１９７７の燃焼性試験方法は、米国自動車安全基準（Ｆｅｄｅｒａｌ  Ｍｏｔｏｒ  Ｖｅｈｉｃｌｅ  Ｓａｆｅｔｙ  Ｓｔａｎｄａｒｄ）ＦＭＶＳＳ−３０２に規定されている燃焼試験に準拠したものである。
【００３７】
上記遅燃性樹脂組成物は、上記の架橋性樹脂（Ａ）、難燃剤（Ｂ）及び必要に応じて他の成分を含有し、これらを混合することにより得られる。この混合に供される上記の架橋性樹脂（Ａ）は、水等の水性媒体中に分散された水性分散体であることが好ましい。また、難燃剤（Ｂ）は、水性分散体又は水性媒体に、分散可能なものが好ましい。このような組合せを用いることにより、両者を均一に混合することがより容易となるからである。
【００３８】
上記遅燃性樹脂組成物には、上記架橋性樹脂（Ａ）及び難燃剤（Ｂ）以外に、必要に応じて、本発明の優れた効果を妨げない使用範囲において、他の成分が加えられる。この他の成分としては、無機充填剤、分散剤、増粘剤、湿潤剤、発泡剤、製泡剤、消泡剤、顔料、染料、可塑剤、老化防止剤、紫外線吸収剤、防腐剤等があげられる。
【００３９】
このようにして得られた遅燃性樹脂組成物は、一液型であり、十分なポットライフを有する。また、適度な架橋を有するので、燃焼時の樹脂ダレを防止することができる。そして、織布、不織布等に塗工等することにより、織布、不織布等に遅燃性を付与することができる。
【００４０】
この遅燃性樹脂組成物は、特に遅燃性が求められている、自動車用のシートバッキング用カーペット等の織布、不織布等に、効果的に使用することができる。
【実施例】
【００４１】
以下、実施例を用いて、この発明をより具体的に説明するが、この発明は以下の実施例によって限定されるものではない。まず、使用する原材料について説明する。
【００４２】
＜単量体各種＞
・メタクリル酸メチル…三菱ガス化学（株）製（以下、「ＭＭＡ」と略する。）
・アクリル酸メチル…三菱化学（株）製（以下、「ＭＡ」と略する。）
・アクリル酸ブチル…三菱化学（株）製（以下、「ＢＡ」と略する。）
【００４３】
・イタコン酸…磐田化学工業（株）製（以下、「ＩＡ」と略する。）
・メタクリル酸グリシジル…三菱ガス化学（株）製（以下、「ＧＭＡ」と略する。）
【００４４】
・アクリロニトリル…旭化成（株）製（以下、「ＡＮ」と略する。）
・アクリルアミド…ダイヤニトリックス（株）製（以下、「ＡAＭ」と略する。）
【００４５】
＜中和剤＞
・トリエタノールアミン…ジャパンケムテック（株）製（以下、「ＴＥＡ」と略する。）
・アンモニア水…大盛化工（株）製（２５重量％に調整、以下、「ＮＨ３水」と略する。）
・１０重量％水酸化ナトリウム水溶液…（株）トクヤマ製の水酸化ナトリウムを、所定濃度となるように、水に溶解させる。以下「ＮａＯＨ水」と略する。
【００４６】
・界面活性剤…花王（株）製：エマルゲン１１３５Ｓ−７０（商品名、以下、「エマルゲン」と略する。）
・界面活性剤…互応化学（株）製：ノイゲンＥ−１５０Ｃ（商品名、以下、「ノイゲン」と略する。）
【００４７】
＜難燃剤＞
・ポリリン酸アンモニウム…太平化学産業（株）製：タイエンＰ（商品名、以下、「タイエン」と略する。）
【００４８】
＜架橋剤＞
・オキサゾリン系架橋剤…日本触媒（株）製：エポクロスＫ−２０３０Ｅ（商品名、エマルジョンタイプ、純分４０重量％、以下、「Ｋ２０３０Ｅ」と略する。）
【００４９】
（試験方法）
＜粘度＞
ＪＩＳ  ６８３３−１９９４に準拠して、ＢＭ型回転粘度計を用いて、ローター＃２，１２ｒｐｍ，２５℃の条件で測定した。
【００５０】
＜ゲル分率＞
実施例又は比較例で得られた内部架橋性樹脂エマルジョンを室温にて真空乾燥させ、得られた試料をテトラヒドロフラン（ＴＨＦ）に２４時間浸漬し、その未溶解物をメンブランフィルターにてろ過し、そのろ過物を１０５℃で３時間乾燥した。浸漬前の試料中における未溶解物量を、１００分率換算したものをゲル分率とする。
【００５１】
＜燃焼性試験＞
１）試験片の作成
実施例又は比較例で得られた内部架橋性樹脂エマルジョンを、乾燥後の膜厚が１ｍｍとなるように、ガラス板上に塗布し、約４０℃で３日間乾燥機にて乾燥した。得られた皮膜から、長さ５ｃｍ×幅２．５ｃｍ×厚さ１ｍｍの試料を切り出して試験片とした。
【００５２】
２）燃焼試験
上記試験片の端を、ブンゼンバーナーで５秒間燃焼させた。そして、その後の燃焼の仕方を目視観察し、下記の基準で評価した。
○…皮膜が炭化しながら燃焼し、皮膜が垂れ落ちない
△…皮膜がやや炭化しながら燃焼し、皮膜が垂れ落ちる
×…皮膜が炭化を起こさず燃焼し、皮膜がボタボタ落ちた
【００５３】
＜遅燃性試験＞
ＪＩＳ  Ｄ  １２０１にしたがって、上記試験片を用いて評価した。具体的には、下記の方法で行った。
１）試験片作成
ポリエステル製ニードルパンチカーペット（２００ｇ／ｍ２）に、上記の方法で得られた樹脂組成物を５０ｇ／ｍ２（固形分）となるように塗布し、１０５℃×１０分間乾燥後、さらに１５０℃×２分間の加熱処理を行った。得られたカーペットを２３℃×５０％Ｒｈの雰囲気中で２４時間、条件調整したものを試料とした。
２）遅燃性試験
スガ試験機（株）製、ＭＶＳＳ−２型燃焼試験機を用いて燃焼速度を測定した。
【００５４】
＜難燃剤との混和性（ポットライフ）＞
実施例又は比較例で得られた樹脂組成物を、製造直後に密閉容器に入れ、５０℃で１週間放置し、その後の塗料の粘性を目視観察し、下記の基準で評価した。
○…製造直後と放置後の粘性に変化が見られない
△…製造直後と放置後の粘性に変化が見られる（放置後の粘度が増加している。）
×…放置後のものは、ゲル化していた
【００５５】
（実施例１〜４、比較例１〜２）
表１に示す各モノマー成分（合計１００重量部）、エマルゲン１．５重量部、ノイゲン８．３重量部、水３７重量部を撹拌機にて混合し、モノマープレエマルジョンを作製した。
撹拌後、還流冷却器、温度計及び滴下漏斗を備えた反応容器に、水４５重量部を入れて、７５℃に加熱した。重合開始剤として、過硫酸ナトリウム０．２重量部及び無水重亜硫酸ナトリウム０．０２重量部をそれぞれ水に溶解させ、反応容器に添加し、上記モノマープレエマルジョンを３時間かけて連続滴下し、重合反応を行った。さらに、滴下終了後に、過硫酸ナトリウム０．１重量部を水に溶解させたものを添加した。この過硫酸ナトリウムを添加した後、８０℃に昇温し、３時間熟成させ、冷却後、表１に示す中和剤を添加して中和し、内部架橋性樹脂エマルジョンを得た。
【００５６】
得られた内部架橋性樹脂エマルジョンを用いて、上記の粘度、ゲル分率、及び遅燃性試験（皮膜の燃焼試験）の各試験を行った。その結果を表１に示す。
【００５７】
次に、得られた内部架橋性樹脂エマルジョン（固形分５０重量％）を５０重量部、水２５重量部、及び難燃剤としてタイエン２５重量部を混合し、樹脂組成物を得た。得られた樹脂組成物を用いて、上記の難燃剤との混和性、及び遅燃性試験（ＪＩＳ  Ｄ  １２０１による試験）を行った。その結果を表１に示す。
【００５８】
（参考例１）
モノマー成分の組成を表１に示すように変更したこと以外は、上記実施例に記載した方法と同様にして、樹脂エマルジョンを作成した。
得られた樹脂エマルジョンの固形分１００重量部あたり４重量部の架橋剤Ｋ２０３０Ｅを添加・混合して、架橋性樹脂エマルジョンを調製した。得られた架橋性樹脂組成物を用いて、難燃性樹脂組成物の調製・評価を上記実施例と同様にして行った。その結果を表１に示す。
【００５９】
【表１】
0005189249.tif 000002